СПОСОБ ПОЛУЧЕНИЯ ЗАРОДЫШЕОБРАЗУЮЩИХ ДОБАВОК ДЛЯ УПРОЧНЕНИЯ БЕТОНА
NUCLEATING ADDITIVES FOR THE CONCRETE STRENGTHENING OBTAINING METHOD

Настоящее изобретение относится к дополнительным цементирующим материалам (SCM), которые должны быть добавлены в бетон до или во время смешивания для улучшения упрочняющих свойств цементных материалов. Более конкретно, настоящее изобретение относится к новому и удобному промышленному способу получения зародышеобразующих добавок, включая кальций-силикатные гидраты (C-S-H) в виде дефектного тоберморита.
УРОВЕНЬ ТЕХНИКИ
Дополнительные цементирующие материалы (SCM) представляют собой примеси, состоящие из порошкообразных или измельченных минеральных материалов, представляющих пуццолановую активность или латентную гидравлическую реактивность, или и то, и другое. Различные SCM можно найти в реальных бетонных смесях.
Хотя использование SCM в целом становится четкой тенденцией для цементной промышленности, их использование на практике во многих случаях ограничено по цене и/или по техническим причинам. В этом смысле использование, например, частиц наносиликатных (NS), наночастиц гидрата силиката кальция (C-S-H) и т. д., которые являются реактивными SCM, увеличивает конечную цену цементного клинкера. С другой стороны, использование дешевых, но не очень реактивных сортов SCM, таких как летучие золы (FA), невозможно повысить, поскольку они бы поставили под угрозу первоначальные свойства прочности.
2
2
Взаимодействие частиц NS с портландцементом впервые было изучено S. Chandra и H. Bergqvist ( Proc. Int. Congr. Chem.Cem. 1997, том. 3, 3ii106, 6pp), которые показали, что добавление небольших количеств коллоидного нанокремния достаточно для получения того же пуццоланового эффекта (способности частицы диоксида кремния реагировать с CH до получения C-S-H), как происходит при добавлении больших количеств микрокремнезема (SF). Эти выгодные свойства NS-частиц были отнесены к их тонкости (тогда как частицы NS, используемые авторами, имели удельную площадь 80 м/г, удельная поверхность кремнезема составляла всего 15-25 м/г). Впоследствии интенсивные всемирные исследования экспериментально и путем вычислений доказали, что, помимо NS-пуццолановых реакций, использование NS-частиц подразумевает дополнительный механизм роста силикатных цепей в геле C-S-H. Этот новый механизм включает реакции типа «NS+C-S-H=C-S-H (новый)», в котором новый гель C-S-H имеет более длинные и более стабильные цепи. Однако, как уже упоминалось, хотя использование незначительных количеств частиц NS в значительной степени улучшает механические свойства бетона, их практическое использование ограничено из-за их высокой цены (около 2500 €/т).
Более поздняя экспериментальная работа (Thomas и др., J. Phys. Chem. C 2009, том. 113, стр. 4327-4334) продемонстрировала, что добавление наночастиц CSH в обычные портландцементы (OPC) проявляет эффект затравки (эффект матрицы), обеспечивающий новые центры зародышеобразования в поровом пространстве в направлении от поверхностей частиц. Тот же механизм впоследствии описан в других сортах цемента (Hubler и др., Cement and Concrete Research, 2011, том 41, стр. 842-846). Кинетику процесса гидратации и, следовательно, процесс упрочнения можно настроить путем изменения количества добавленных к цементу наночастиц CSH.
Эта простая идея, которая легко понятна в общепринятой модели зарождения и роста, была хорошо воспринята нефтегазовым сектором, где точный контроль регулирования нефти-цемента имеет решающее значение. Тем не менее, синтез C-S-H наночастиц является довольно сложным процессом. Традиционные подходы к синтезу частиц C-S-H, основанные на золь-гель путях, вряд ли масштабируемы. Кроме того, использование этого нового семейства упрочняющих ускорителей-нанопримесей, которые вместо того, чтобы действовать через пуццолановый механизм, действует как матрицы, ограничено из-за их высокой цены (около 2500 €/т)
2
1,5
1,5
2
Для преодоления упомянутых недостатков сообщалось об альтернативных способах, основанных на регулярной гидротермической обработке материалов, содержащих CaO и SiO для получения частиц C-S-H. Однако до сих пор ни один из них не был удовлетворительным с точки зрения эффективности затрат и возможности затравки (зародышеобразования). Вообще говоря, известные гидротермальные методы при низких значениях отношения C/S (0,8-1,5) при температурах ниже 140°C приводят к минералам тоберморита с кристаллическими структурами, которые считаются «слишком совершенными» вариантами желаемого цементного геля C-S-H, что обеспечивает низкую способность зародышеобразования. Кроме того, их образование является довольно медленным процессом, требующим, как правило, нескольких дней непрерывного перемешивания в гидротермальной камере. Поскольку, как правило, повышение температуры, как известно, ускоряет химические реакции, была рассмотрена возможность увеличения гидротермальных температур выше 140°C для более быстрого получения дефектных тоберморитоподобных соединений. К сожалению, на самом деле происходит то, что при температурах выше 140°C другие кристаллические структуры, такие как ксонотлит или гиролит, становятся стабильными. Хуже того, сценарий с большими отношениями Ca/Si от 1,5 до 2,5, где гидротермальные обработки ниже ~ 100°C создают только метастабильные растворы порландитов и тоберморитоподобных кристаллов, а гидротермальные обработки при более высоких температурах приводят к тому, что тоберморитоподобные структуры превращаются в более стабильные структуры, такие как афвилит (CSH) или α-CSH, которые представляют собой минералы с небольшим сходством с цементирующим гелем C-S-H, демонстрирующим низкую способность к зародышеобразованию.
2
Baltakys и др. (Materials Science-Poland 2009, том 27, № 4/1) раскрывают получение частиц C-H-S из первичных смесей CaO/SiO с низкими молярными отношениями Ca/Si 0,83 и 1,0, и в присутствии гипса на 200°C. Установлено, что сульфатные ионы улучшают синтез тоберморита при высокой температуре. Однако этот способ дает кристаллические структуры, которые считаются «слишком совершенными» версиями цементного геля C-S-H, что обеспечивает низкую способность к зародышеобразованию.
1,7
1,8
5
6
16
2
2
В WO 02010/026155 описан способ получения упрочняющей ускоряющей композиции, содержащей продукт C-S-H и водорастворимый гребенчатый полимер, подходящий в качестве пластификатора для гидравлических связующих. Комбинация полимеров и зародышей C-S-H привлекательна с технической точки зрения, но это усложняет процесс синтеза. Кроме того, методология основывается на низкотемпературном синтезе, предпочтительно в диапазоне от 0 до 100°C, что дает длительные процессы синтеза и дорогостоящие издержки производства. В WO 02010/026155 описано применение растворенных алюминиевых и/или магниевых солей в исходных водных растворах, используемых в процессе, для создания дефектов в получаемом C-S-H путем введения в структуру других ионов, отличных от кальция и кремния, что приводит к улучшению эффекта ускорения упрочнения. Эффект ускорения упрочнения C-S-H затем усиливается дефектами, полученными в структуре C-H-S. Это происходит потому, что зародышеобразующая способность зависит от структурной аналогии с настоящим цементным гелем C-S-H (т.е. тем, который естественным образом появляется при процессе гидратации). Необходимость дефектов в полученной структуре является ключевой концепцией, потому что цементирующая наноструктура геля C-S-H на самом деле представляет собой сильно искаженную версию кристаллического тоберморитового минерала. Фактически, в то время как цементирующая C-S-H гель стехиометрия может быть записана как CSH, тоберморит-минерал представляет собой CaSiO(OH)•4HO. Таким образом, как отношение Ca/Si, так и содержание воды в цементном геле C-S-H намного больше, чем значения, обнаруженные в минерале тоберморита. Эта структурная разница объясняет, почему способность упрочнения зародышеобразователей C-S-H также зависит от соотношения Ca/Si. Однако, опять же, время реакции для получения желаемых частиц C-S-H в процессе, описанных в WO 02010/026155, очень велико, что требует высокого потребления энергии и ограничения его промышленного применения.
2,
2
2
В WO2014/183846 описана гидротермальная обработка в автоклаве при 200°С исходного материала, содержащего источники CaO и SiO с отношением вода/твердые вещества от 0,1 до 100 и соотношением C/S около 2. Исходными материалами предпочтительно являются отходы и побочные продукты. Сообщается, что полученный продукт демонстрирует повышенную латентную гидравлическую и/или пуццолановую реакционную способность и используется в качестве дополнительного цементирующего материала. Однако описанный способ не дает C-H-S с такими характеристиками, как цементирующий C-S-H гель. Скорее всего, этот процесс дает, в основном, α-CSH, который имеет гораздо меньшую способность образования затравки. Как уже было открыто Guerrero и др. ( J. Am.Ceram.Soc. 2005, том. 88, стр. 1845-1853), хорошо известно, что регулярные гидротермальные обработки отходов, подобных FA, в среде, богатой кальцием, дают гидратированные продукты, такие как α-CSH и катоит. Кроме того, способ, раскрытый в WO 02014/183846, требует длительного времени пребывания (около 16 часов).
Ввиду вышеизложенного, по-прежнему необходимо обеспечить зародышеобразующие добавки, такие как частицы C-S-H, напоминающие цементирующий гель C-S-H, простыми и промышленно масштабируемыми производственными способами, которые являются экономически эффективными и реактивными.
СУЩНОСТЬ ИЗОБРЕТЕНИЯ
Авторы настоящего изобретения разработали новый способ получения зародышеобразующих добавок, которые полезны в качестве упрочняющих ускорителей для бетона или других цементных материалов, которые преодолевают упомянутые выше недостатки. В частности, этот метод является экономически эффективным, масштабируемым и коротким и может удобно использовать отходы и побочные продукты в качестве исходных материалов. Чтобы прийти к этому удобному способу, изобретатели провели интенсивные исследования, чтобы скорректировать условия реакции. Важно отметить, что изобретатели обнаружили, что конкретные условия реакции в сочетании с использованием небольших количеств конкретных легирующих примесей дают продукт, который содержит зародышеобразующие добавки, в частности, по меньшей мере, частицы C-S-H, которые очень напоминают цементирующий C-S-H-гель. Как описано в примерах ниже, для получения желаемого продукта требуется всего около 4 часов, что является очень значительным улучшением по сравнению с известными способами.
Таким образом, первый аспект настоящего изобретения относится к способу получения суспензии, содержащей зародышеобразующие добавки, которая включает осуществление реакции, по меньшей мере, одного источника кальцийсодержащего соединения, по меньшей мере с одним источником кремнийсодержащего соединения, в водной среде и наличие легирующей примеси, выбранной из группы, состоящей из соединения, содержащего P, соединения, содержащего B, соединения, содержащего S, и их смесей; в которой: (i) реакцию проводят при температуре от 100 до 350°С; (ii) общее молярное отношение Ca к Si составляет от 1,5 до 2,5 и (iii) общее молярное отношение легирующей примеси к Si составляет от 0,01 до 2; при условии, что: (a) когда единственной легирующей примесью является соединение, содержащее P, общее молярное отношение P к Si составляет от 0,1 до 2; (b) когда единственной легирующей примесью является соединение, содержащее B, общее молярное отношение B к Si составляет от 0,01 до 2 и (c) когда единственной легирующей примесью является соединение, содержащее S, общее молярное отношение S к Si составляет от 0,1 до 2.
2
Полученная суспензия содержит значительную долю C-S-H (или C-A-S-H, если Al присутствует в исходных материалах, как в конкретных вариантах способа осуществления) в виде дефектного тоберморита. Изобретатели охарактеризовали этот C-(A)-S-H и обнаружили, что он имеет высокое структурное сходство с цементирующим гелем C-(A)-S-H (см. пример 7), что демонстрирует удивительно высокую способность зародышеобразования. Никакие предшествующие методы не позволяют получить этот дефектный тоберморит в таких удобных, экономически выгодных условиях. Изобретатели продемонстрировали, что присутствие небольших количеств конкретных легирующих примесей стабилизирует дефектную тоберморитовую фазу, которая образуется во время реакции в ущерб кристаллическим и нежелательным фазам, подобным афвиллиту или α-CSH. Кроме того, в зависимости от используемой легирующей примеси в полученную суспензию могут быть включены другие зародышеобразующие добавки. В частности, когда P используется как легирующая примесь, пульпа содержит значительную часть гидроксиапатита, который также показывает очень высокую способность к зародышеобразованию.
Таким образом, еще один аспект изобретения предусматривает суспензию, содержащую зародышеобразующие добавки, получаемые способом по изобретению. Эта суспензия может быть дополнительно обработана для получения порошка, который более подходит для транспортировки и использования в цементной промышленности. Соответственно, еще один аспект изобретения относится к порошку, содержащему зародышеобразующие добавки, получаемые способом по настоящему изобретению.
Полученная суспензия или порошок из-за высокой доли зародышеобразующих добавок могут быть использованы непосредственно в качестве ускорителей упрочнения для бетона или других материалов на основе цемента. Альтернативно, полученный порошок может быть составлен таким образом, чтобы получить добавочную композицию для бетона или других материалов на основе цемента. Соответственно, изобретение также обеспечивает добавочную композицию для бетона или других материалов на основе цемента, содержащих порошок, полученный способом по изобретению вместе с соответствующими добавками. Кроме того, еще один аспект изобретения предусматривает использование суспензии, порошка или добавочной композиции в соответствии с изобретением в качестве ускорителя упрочнения для бетона или других материалов на основе цемента.
Наконец, изобретение обеспечивает, в другом аспекте, бетонные или другие материалы на основе цемента, изготовленные из суспензии, порошка или добавочной композиции, получаемой способом по настоящему изобретению.
КРАТКОЕ ОПИСАНИЕ ЧЕРТЕЖЕЙ
ФИГ. 1: показывает рентгенограмму продуктов, полученных в результате гидротермической обработки нелегированного образца (нижняя панель), и легированного образца с B в качестве легирующего элемента (верхняя панель) с молярным отношением Са/Si 2,2, молярным отношением B/Si 1,172, при 200°C, полученных в соответствии с примером 1 (а).
ФИГ. 2: показывает рентгенограмму продуктов, полученных в результате гидротермической обработки нелегированного образца (нижняя панель) и легированного образца с P в качестве легирующего элемента (верхняя панель) с молярным отношением Ca/Si равным 2, P/Si молярным отношение равным 0,35, при 200°С, полученных в соответствии с примером 1 (b).
ФИГ. 3: показывает рентгеновские дифракционные спектры образца с В в качестве легирующего элемента (верхняя панель, В/Si=0,053) и образца с В (В/Si=0,053) и S (S/Si=0,011) в качестве легирующих элементов (нижняя панель) с молярным отношением Ca/Si равным 2, при 200°C, в соответствии с примером 1 (c).
ФИГ. 4: показывает рентгеновские дифракционные спектры образца без легирующего элемента (нижняя панель) и образца с В в качестве легирующего элемента (верхняя панель) с молярным отношением Са/Si 2,2, молярным отношением В/Si 1,172 при 165°C, в соответствии с примером 2 (a).
ФИГ. 5: показывает рентгеновские дифракционные спектры образца без легирующего элемента (нижняя панель) и образца с В в качестве легирующего элемента (верхняя панель) с молярным отношением Са/Si 2,2, молярным отношением В/Si 1,172 при 175°C, в соответствии с примером 2 (a).
ФИГ. 6: показывает рентгеновские дифракционные спектры разных образцов без легирующего элемента (нижняя панель на фиг.6B) и образцы с P в качестве легирующего элемента (верхняя панель на фиг.6B и фиг.6A) с молярным отношением Ca/Si равным 2, P/Si равным 0,35, при 250°C, и 225°C, и 200°C в соответствии с примером 2 (b).
ФИГ. 7: показывает рентгенограмму продуктов, полученных в результате гидротермической обработки нелегированного образца (нижняя панель), и легированного образца с B в качестве легирующего элемента (верхняя панель) с молярным отношением Са/Si 1,60, молярным отношением B/Si 1,172, при 200°C, полученных в соответствии с примером 3.
ФИГ. 8: показывает рентгенограмму продуктов, полученных в результате гидротермической обработки нелегированного образца (нижняя панель) и легированного образца с P в качестве легирующего элемента (верхняя панель) с молярным отношением Ca/Si равным 2, P/Si молярным отношение равным 0,35, при 200°С, полученных в соответствии с примером 4.
ФИГ. 9: показывает повышение прочности на сжатие (ΔR (%)), достигаемое за счет использования различных SCM: NS: нанокремнезем, NA: наноглинозем; МС: микрокремнезем и S: продукт, полученный в соответствии с примером 1а.
ФИГ. 10: показывает структуру тоберморита
ПОДРОБНОЕ ОПИСАНИЕ ИЗОБРЕТЕНИЯ
Настоящее изобретение относится к способу получения суспензии, содержащей зародышеобразующие добавки, как определено выше. Способ является удобным, промышленно масштабируемым, коротким и экономически эффективным и требует наличия легирующей примеси, выбранной из группы, состоящей из соединения, содержащего P, соединения, содержащего B, соединения, содержащего S, и их смесей; где общее молярное отношение легирующей примеси к Si составляет от 0,05 до 2.
«Зародышеобразующая добавка» (здесь иногда также называемая «реагент затравки») понимается как соединение, которое повышает процесс зародышеобразования (или «затравки»), то есть, первого шага в формировании либо новой термодинамической фазы, либо новой структуры через самосборку или самоорганизацию. Поскольку гидратация цемента моделируется как процесс зарождения и роста, зародышеобразующие добавки по настоящему изобретению обеспечивают подходящую матрицу для гидратации цемента или материалов на основе цемента и, следовательно, ускоряют их затвердевание. Способ изобретения предусматривает образование продукта, содержащего, по меньшей мере, одно, но иногда большее количество зародышеобразующих добавок. Конкретными зародышеобразующими добавками в настоящем изобретении являются гидраты силиката кальция (C-S-H) в виде дефектного тоберморита. Когда в исходных материалах присутствует алюминийсодержащее соединение, Al частично заменяет Si в структуре гидрата силиката калия, получая, таким образом, гидрат силиката кальция (C-A-S-H) в форме (алюминийзамещенного) дефектного тоберморита, который также является зародышеобразующей добавкой в смысле настоящего изобретения. Оба, C-S-H или C-A-S-H в виде дефектного тоберморита могут быть идентифицированы «базальным» сигналом 2Тета около 7,8° при анализе с помощью рентгеновской дифрактометрии при комнатной температуре. В смысле настоящего изобретения около 7,8° означает, что сигнал XRD появляется от 2Тета=5° до 2Тета=9°. В смысле настоящего изобретения термин «гидрат силиката кальция (алюминия)» или «C- (A) -S-H» включает как C-S-H, так и C-A-S-H, (A) означающий, что когда Al присутствует в исходных материалах, он частично заменяет Si в структуре C-S-H. Специалист в данной области знает эту номенклатуру. Кроме того когда P присутствует как легирующей примеси в процессе изобретения, полученный раствор дополнительно содержит гидроксиапатит в качестве зародышеобразующих добавок. Этот зародышеобразующие добавки обычно являются нерастворимыми соединениями с размерами малых частиц, обычно в диапазоне микро - и нано метров, которые показывают повышенную площадь поверхности. В настоящем описании термины «зародышеобразующий» и «затравка» используются неотличимо.
Под «дефектным тоберморитом» понимается тоберморит или, когда Al присутствует, Al-замещенный тоберморит, со средней длиной цепи (MCL) силикатных цепей, составляющей от 2 до 25 и показывающий базовый пик XRD при 2Тета около 7,8°. Наличие дефектного тоберморита в продукте, полученном способом по изобретению, было определено изобретателями, как описано в примере 7. В некоторых вариантах способа осуществления дефектный тоберморит, получаемый по способу изобретения, имеет MCL от 3 до 20, предпочтительно от 5 до 14, более предпочтительно от 8 до 13 и показывает базовый пик XRD при 2Тета около 7,8°.
В смысле настоящего изобретения «легирующая примесь» представляет собой соединение, которое, добавляемое к реакции, обычно при низких концентрациях, позволяет реакции перейти к желаемому продукту в условиях, которые являются более удобными по сравнению с нелегированной реакцией. В настоящем изобретении легирующая примесь значительно сокращает время получения желаемых продуктов, т.е. зародышеобразующих добавок, определенных выше. Авторы настоящего изобретения продемонстрировали, что настоящие легирующие примеси стабилизируют при высокой температуре дефектный тоберморит, который структурно похож на цементный гель C-S-H и обладает аналогичным зародышеобразующим эффектом.
Термин «отношение A к B» понимается, как обычно на уровне техники, как доля A по отношению к B и обычно выражается как A/B. Отношение может быть выражено как «молярное» отношение или отношение «по весу». Молярное отношение обычно используется для химических реакций и представляет собой долю соединений при выражении в молярной концентрации. Соотношение по весу представляет собой долю при выражении в мас.% концентрации.
2
В области цементных материалов соединения, содержащие Са и Si, обычно представляют собой СаО и SiO, но это не единственные соединения, которые могут быть использованы в качестве исходных материалов в настоящем изобретении. Поэтому «общее молярное отношение», например, Ca к Si, понимается молярное отношение всех соединений, содержащих Ca, ко всем соединениям, содержащим Si.
В некоторых вариантах способа осуществления первого аспекта изобретения общее молярное отношение легирующего элемента к кремнию составляет от 0,01 до 2. В других вариантах способа осуществления общее молярное отношение легирующего элемента к кремнию составляет от 0,05 до 1. В конкретных вариантах способа осуществления общее молярное отношение легирующего элемента к кремнию составляет от 0,05 до 0,5, более предпочтительно от 0,06 до 0,5, более предпочтительно от 0,8 до 0,5, более предпочтительно от 0,1 до 0,4, например 0,1, 0,15, 0,17, 0,18, 0,19, 0,2, 0,21, 0,22, 0,23, 0,24, 0,24, 0,26, 0,27, 0,28, 0,29, 0,3, 0,31, 0,32, 0,33, 0,34, 0,35, 0,36, 0,37, 0,38 или 0,39.
Количество легирующей примеси отличается в зависимости от выбранного соединения и используется ли он сам по себе или вместе с другой легирующей примесью.
Один вариант способа осуществления предусматривает способ получения суспензии, содержащей зародышеобразующие добавки, который включает осуществление реакции, по меньшей мере, одного источника соединения, содержащего кальций, по меньшей мере с одним источником кремнийсодержащего соединения, в водной среде и в присутствии выбранной легирующей примеси из группы, состоящей из соединения, содержащего P, соединения, содержащего B, соединения, содержащего S, и их смесей; в которых: (i) реакцию проводят при температуре от 100 до 350°С; (ii) общее молярное отношение Ca к Si составляет от 1,5 до 2,5 и (iii) общее молярное отношение легирующей примеси к Si составляет от 0,01 до 2; при условии, что: (a) когда единственной легирующей примесью является соединение, содержащее P, общее молярное отношение P к Si составляет от 0,1 до 0,5; (b) когда единственной легирующей примесью является соединение, содержащее B, общее молярное отношение B к Si составляет от 0,05 до 0,5 и (c) когда единственной легирующей примесью является соединение, содержащее S, общее молярное отношение S к Si составляет от 0,1 до 0,5. В конкретном варианте способа осуществления: (a) когда единственной легирующей примесью является соединение, содержащее P, общее молярное отношение P к Si составляет от 0,15 до 0,4, например 0,2, 0,25, 0,3 или 0,35; (b) когда единственной легирующей примесью является соединение, содержащее B, общее молярное отношение B к Si составляет от 0,08 до 0,2, например 0,1, 0,13, 0,15 или 0,18 и (c), когда единственной легирующей примесью является соединение, содержащее S, общее молярное отношение S к Si составляет от 0,15 до 0,4, например 0,2, 0,25, 0,3 или 0,35.
В некоторых вариантах способа осуществления легирующие примеси могут быть объединены, и пропорции каждой легирующей примеси могут отличаться от того, когда они используются в качестве единственных легирующих примесей. Когда одно или несколько соединений, содержащих Р, используют в реакции в сочетании с другими легирующими примесями, общее молярное отношение P к Si составляет от 0,01 до 2, предпочтительно от 0,05 до 1, более предпочтительно от 0,06 до 1, более предпочтительно от 0,07 до 0,7, более предпочтительно от 0,8 до 0,4. Когда одно или несколько соединений, содержащих B используются в реакции в сочетании с другими легирующими примесями, общее молярное соотношение B к Si составляет от 0,01 до 2, предпочтительно от 0,04 до 0,5, более предпочтительно от 0,05 до 0,2. Когда одно или несколько соединений, содержащих S, используют в реакции в сочетании с другими легирующими примесями общее молярное отношение S к Si составляет от 0,005 до 2, предпочтительно от 0,01 до 1, более предпочтительно от 0,05 до 0,5.
В некоторых вариантах способа осуществления легирующая примесь представляет собой смесь соединения, содержащего B, и соединения, содержащего P, где общее молярное отношение P+B к Si составляет от 0,01 до 2, предпочтительно от 0,05 до 1, более предпочтительно от 0,06 до 1, более предпочтительно от 0,1 до 0,4. В других конкретных вариантах способа осуществления легирующая примесь представляет собой смесь соединения, содержащего B, и соединения, содержащего S, где общее молярное отношение B+S к Si составляет от 0,01 до 2, предпочтительно от 0,05 до 1, более предпочтительно от 0,06 до 1, более предпочтительно от 0,1 до 0,4. В других вариантах способа осуществления легирующая примесь представляет собой смесь соединения, содержащего P, и соединения, содержащего S, где общее молярное отношение P+S к Si составляет от 0,01 до 2, предпочтительно от 0,05 до 1, более предпочтительно от 0,06 до 1, более предпочтительно от 0,1 до 0,4. В других вариантах способа осуществления легирующая примесь представляет собой смесь соединения, содержащего P, соединения, содержащего B, и соединения, содержащего S, где общее молярное отношение P+B+S к Si составляет от 0,01 до 2, предпочтительно от 0,05 до 1, более предпочтительно от 0,06 до 1, более предпочтительно от 0,1 до 0,4.
Авторы обнаружили, что некоторые смеси легирующих примесей имеют синергические эффекты. Например, использование очень низкого количества соединения, содержащего S, в сочетании с соединением, содержащим В в качестве легирующей примеси, улучшает качество (т.е. зародышеобразующую способность) продукта, полученного способом по изобретению, по сравнению с использованием только одного B (см. фигуру 3). Однако использование такого же низкого количества S не дает продукта с хорошей зародышеобразующей способностью. Поэтому представляется, что использование S в качестве легирующей примеси при низких S-Si молярных отношениях действует только тогда, когда S используется в комбинации с B и/или P (S в качестве дополнительной легирующей примеси). В частности, S можно использовать в качестве дополнительной легирующей примеси при молярном отношении S к Si до 0,01. При использовании в качестве единственной легирующей примеси, количество S должно быть выше 0,1.
5
7
3
2
4
7
2
2
5
3
4
4
2
4
2
4
7
2
2
5
2
5
2
5
Конкретная легирующая примесь может быть выбран из группы солей и оксидов, содержащих B, P или S. Неограничивающими примерами легирующих агентов являются пиридин-3-тригидроксиборат (CHBNNaO), бура в любом состоянии гидратации, таком как NaBO •10HO, пентаоксид фосфора (PO), фосфорная кислота (HPO), сульфат натрия (NaSO) или сульфат калия (KSO). В соответствии с конкретным вариантом способа осуществления легирующей примесью является бура, в любом из ее состояний гидратации, например, NaBO•10HO. Буру удобно использовать при молярном соотношении буры к Si, составляющем от 0,01 до 2, предпочтительно от 0,025 до 0,5, предпочтительно от 0,05 до 0,5, при использовании в качестве единственной легирующей примеси. В соответствии с другим конкретным вариантом способа осуществления настоящего изобретения легирующей примесью является PO. PO удобно использовать при молярном соотношении PO к Si, содержащем от 0,01 до 2, в частности от 0,05 до 1, более предпочтительно от 0,01 до 1, более предпочтительно от 0,1 до 0,5 при использовании в качестве единственной легирующей примеси. В соответствии с другим конкретным вариантом способа осуществления легирующая примесь представляет собой комбинацию буры и сульфата натрия или калия. В упомянутой комбинации буру используют удобно при молярном соотношении буры к Si, составляющем от 0,01 до 0,2, и сульфат натрия или калия удобно использовать при молярном отношении сульфата Na или К к Si, составляющем от 0,01 до 0,5.
Согласно особому варианту способа осуществления общее молярное отношение Ca к Si (Ca/Si) составляет от 1,6 до 2,4. Согласно другому особому варианту способа осуществления общее молярное отношение Са/Si составляет от 1,8 до 2,4. Согласно другому варианту способа осуществления общее молярное соотношение Ca/Si составляет от 1,7 до 2,3, в частности от 1,8 до 2,2, например 1,9, 2 или 2,1.
Содержащее кальций соединение и соединение, содержащее оксид кремния, которое может быть использовано в способе по изобретению, особо не ограничены.
Содержащее кальций соединение может представлять собой оксид кальция, гидроксид кальция или соль кальция, в частности водорастворимую кальциевую соль. В некоторых вариантах способа осуществления соли кальция представляют собой соли кальция карбоновых кислот. В других вариантах кальциевая соль представляет собой хлорид кальция, нитрат кальция, формиат кальция, ацетат кальция, гидрокарбонат кальция, бромид кальция, карбонат кальция, цитрат кальция, хлорат кальция, фторид кальция, глюконат кальция, гипохлорид кальция, йодат кальция, йодид кальция, лактат кальция, нитрит кальция, оксалат кальция, фосфат кальция, пропионат кальция, силикат кальция, стеарат кальция, сульфат кальция, полугидрат сульфата кальция, дигидрат сульфата кальция, сульфид кальция, тартрат кальция, алюминат кальция, трикальций-силикат и/или дикальций-силикат. Гидроксид кальция и/или оксид кальция представляют особый интерес для процесса изобретения из-за их сильных щелочных свойств. В других вариантах осуществления кальцийсодержащее соединение представляет собой силикат кальция, в частности растворимый силикат кальция.
Кремнийсодержащее соединение обычно представляет собой соединение, содержащее диоксид кремния, в частности, водорастворимое силикатное соединение, такое как силикат натрия, силикат калия, стекловолокно, силикат алюминия, силикат трикальция, силикат дикальция, силикат кальция, кремниевая кислота, метасиликат натрия или метасиликат калия. В предпочтительных вариантах способа осуществления соединение, содержащее диоксид кремния, выбирают из метасиликата натрия, метасиликата калия, растворимого стекла и их смесей из-за их чрезвычайно хорошей растворимости в воде. Диоксид кремния, содержащий соединение, используемое в способе изобретения, может также быть микрокремнеземом, пирогенным диоксидом кремния, осажденным диоксидом кремния, доменным шлаком и/или кварцевым песком. Особенно подходят небольшие размеры частиц материала, содержащего диоксид кремния, особенно размеры частиц менее 1 мкм. В некоторых вариантах способа изобретения соединение, содержащее диоксид кремния, выбирается из микрокремнезема, пирогенного диоксида кремния, осажденного диоксида кремния и их смесей. Особенно пригодны осажденный и/или пирогенный диоксид кремния.
Одно или несколько соединений, содержащих кальций, как определено выше, и одного или нескольких соединений, содержащих диоксид кремния, как определено выше, могут быть использованы для способа по изобретению, при условии, что их общее молярное отношение Са/Si находится в пределах от 1,5 до 2,5, особенно от 1,7 до 2,4, более особенно от 1,8 до 2,3.
В процессе изобретения могут присутствовать дополнительные металлсодержащие соединения. В конкретном варианте осуществления способ изобретения дополнительно включает осуществление реакции источника соединения, содержащего алюминий. Соединение, содержащее алюминий, может представлять собой любой алюминат, такой как алюминат натрия, монокальция алюминат, гидроксиды алюминия или соли алюминия. В конкретном варианте осуществления источником соединения, содержащего алюминий, являются отходы, такие как FA, доменный шлак или соляной шлак. Как упоминалось выше, когда Al присутствует в реакции, полученная суспензия содержит дефектный тоберморит, где Si частично замещен Al, то есть он содержит C-(A)-S-H в виде дефектного тоберморита. Соединение, содержащее алюминий, может присутствовать в виде микроэлемента или в заметном количестве. Например, общее молярное отношение Al/Si может составлять от 0,0001 до 1,25, в частности от 0,001 до 1, более предпочтительно от 0,001 до 0,75. В реакции могут также присутствовать соединения Mg, Fe, Ti или Mn.
Кальцийсодержащие соединения, и/или кремнийсодержащие соединения могут быть предоставлены конкретными источниками. Преимущественно источник кальцийсодержащего соединения и источник кремнийсодержащего соединения выбирают из промышленных отходов, промышленных побочных продуктов и их смесей. Эти материалы являются экономически эффективными источниками кальцийсодержащего соединения (соединений) и/или кремнийсодержащего соединения (соединений). Использование этих источников также имеет то преимущество, что данный процесс является экологически чистым.
В одном варианте способа осуществления источник кремнийсодержащего соединения (соединений) выбирают из группы промышленных отходов или побочных продуктов, выбранных из летучей золы, диоксида кремния, молотого гранулированного доменного шлака, солевого шлака, стекла или их смесей. В другом варианте способа осуществления источником кальцийсодержащего соединения(ы), является ацетиленовая известковая суспензия. Согласно конкретному варианту способа осуществления источником кремнийсодержащего соединения является летучая зола (FA), побочный продукт угольной промышленности. Согласно другому конкретному варианту кремнийсодержащий материал представляет собой FA, а кальцийсодержащее соединение представляет собой ацетиленовую известковую суспензию. Согласно другому конкретному варианту кремнийсодержащий материал представляет собой стекло, а кальцийсодержащее соединение представляет собой суспензию ацетиленовой извести.
Исходные материалы, то есть Ca и Si содержащие соединения, обычно имеют небольшой размер частиц, обычно ниже 1 мкм. В конкретных вариантах способа осуществления размер частиц составляет от 0,001 до 1 мкм или от 0,01 до 1 мкм.
Этот процесс может осуществляться в любом обычном устройстве, например, в автоклаве. Указанный способ представляет собой гидротермическую реакцию, проводимую в водной среде, где массовое отношение твердого вещества к воде составляет от 0,001 до 50, предпочтительно от 0,1 до 25, более предпочтительно от 0,5 до 10, еще более предпочтительно от 0,5 до 5. В общем, количество воды в реакции таково, чтобы достичь полной гидратации твердых материалов.
Способ по изобретению имеет место, как указано выше, при температуре, составляющей от 100 до 350°С. В конкретных вариантах способа осуществления температура составляет от 140 до 250°С. В других конкретных вариантах способа осуществления температура составляет от 150 до 230°С, в частности от 160 до 220°С, более предпочтительно от 170 до 210°С, например 180, 190 или 200°С
Давление во время гидротермической обработки является эндогенным (самогенерируемое при обработке при выбранной температуре) или поддерживается постоянным. Согласно конкретному варианту осуществления давление составляет от 0,1 МПа до 50 МПа. Согласно другому конкретному варианту способа осуществления давление является эндогенным.
Способ согласно конкретному варианту осуществления может быть осуществлен при перемешивании для предотвращения декантации твердых веществ, присутствующих в реакционной смеси, когда они находятся более во взвешенном состоянии, чем растворенными по своей природе.
Гидротермальная обработка может продолжаться от минут до часов в зависимости от конкретного кальцийсодержащего соединения и кремнийсодержащего соединения, легирующей примеси, давления или температуры. Обычно время обработки можно широко варьировать от 30 минут до 24 часов. Но предпочтительно, что данный способ позволяет получить продукт, содержащий значительную долю зародышеобразующих добавок за очень короткое время. Таким образом, согласно конкретному варианту способа осуществления, продолжительность процесса по изобретению составляет от 2 до 10 часов, более предпочтительно от 2 до 8 часов, более предпочтительно от 2 до 6 часов, например 3, 3,5, 4, 4,5, 5 или 5,5 часов. Это означает, что данный способ намного менее трудоемкий и, следовательно, менее энергоемкий, чем известные способы. Таким образом, данный способ более удобен для промышленного производства.
Способ, определенный выше, дает суспензию, которая содержит высокую долю зародышеобразующих добавок. Следовательно, один аспект изобретения относится к суспензии, получаемой описанным выше способом. В конкретном варианте способа осуществления зародышеобразующие добавки, содержащиеся в полученной суспензии, содержат гидрат силиката кальция (алюминия) (C-(A)-S-H) в виде дефектного тоберморита. Однако другие зародышеобразующие добавки, такие как гидроксиапатит, которые особенно полезны в качестве ускорителей для упрочнения бетона, были обнаружены в продукте в зависимости от используемой легирующей примеси. Таким образом, в конкретном варианте способа осуществления зародышеобразующие добавки, содержащиеся в суспензии, получаемой способом по изобретению, содержат гидроксиапатит. В некоторых вариантах способа осуществления суспензия содержит дефектный тоберморит и гидроксиапатит.
Полученную суспензию можно использовать непосредственно в качестве ускорителя упрочнения или дополнительно обрабатывать для получения сухого продукта, который более подходит для транспортировки и использования в цементной промышленности. Например, полученную суспензию можно охладить и охлажденную суспензию можно фильтровать и затем сушить. «Высушенный» в контексте настоящего изобретения относится к содержанию воды от 5 до 1 мас.%. Сушку проводят при температуре, составляющей от 80 до 150°С, предпочтительно от 90 до 140°С. В конкретном варианте способа осуществления настоящего изобретения за гидротермальным процессом, определенным выше, следуют этапы фильтрации полученной суспензии, сушки при температуре, составляющей от 80 до 150°С, и дезагломерации полученного твердого вещества с получением порошка. В частном варианте способа осуществления настоящего изобретения сушка производится при температуре составляющей от 100 до 135°С, в частности от 10 до 130°C, для примера, 110, 115, 120 или 125°С. Опять же, высушенный продукт может быть использован в качестве ускорителя упрочнения или может быть дополнительно дезинтегрирован для получения порошка, содержащего зародышеобразующие добавки. Дезагломерацию можно выполнять любым способом, известным в данной области техники.
2
2
2
2
После дезагломерации получают тонкий порошок, содержащий зародышеобразующие добавки, такие как C-(A)-S-H в виде дефектного тоберморита (а иногда и гидроксиапатита), средний диаметр частиц и площадь поверхности которого зависят от характеристик стадии дезинтеграции, характера кальцийсодержащего соединения и кремнийсодержащего соединения и т. д. Обычно средний диаметр частиц составляет от 0,5 мкм до 100 мкм, более конкретно от 0,7 до 30 мкм, а удельные площади поверхности обычно составляют от 3000 м/кг до 10 м/кг, в частности от 59 м/кг до 2250 м/кг. Тонкость и площадь поверхности полученных частиц могут быть легко модифицированы механическими средствами, такими как измельчение.
Дефектный тоберморит и гидроксиапатит, полученные способом по настоящему изобретению, являются подходящими матрицами для увеличения цементирующего зародышеобразования C-(A)-S-H и роста. В результате они обеспечивают зародышеобразующую способность и свойства ускорителя упрочнения при использовании в качестве добавок в бетоне или в других материалах на основе цемента. Влияние легирующих элементов на появление дефектного тоберморита показано на фигурах с 1 по 8, где сравниваются спектры XRD разных образцов без и с легирующими элементами. Как видно из полученных спектров, нелегированные составы не дают никакого сигнала при 2Тета=7,8°, тогда как этот сигнал явно присутствует для составов, легированных в соответствии с изобретением. Этот пик является так называемым базальным пиком и является ярким признаком наличия тоберморитоподобных кристаллитов. Для определения его структуры была дополнительно охарактеризована тоберморитовая фаза C-(A)-S-H, содержащаяся в образцах (см. пример 7). Изобретатели обнаружили, что эта фаза состоит из дефектного тоберморита, который имеет структуру, очень похожую на цементирующий гель C-(A)-S-H. Другие важные пики C-(A)-S-H для наблюдения также находятся на 2Тета: 16,2°, 29°, 30°, 31,7° и 49,4°. Аналогично, образцы, легированные P, также отображали сигнал при 25,9°, 31,7°, 32,2° и 32,9°, что свидетельствует о присутствии гидроксиапатита.
Изобретатели также подтвердили содержание зародышеобразующих добавок в порошке, полученном способом по изобретению, и обнаружили, что они присутствуют в значительных пропорциях (см. пример 7). Таким образом, в некоторых вариантах способа осуществления настоящего изобретения содержание C-(A)-S-H в форме порошка дефектного тоберморита по изобретению составляет от 5 до 70 мас.%, в частности от 8 до 50%, более конкретно от 10 до 40%, более конкретно от 15 до 30%. В других вариантах способа осуществления порошок по изобретению содержит от 1 до 30 мас.% C-(A)-S-H в форме дефектного тоберморита и от 5 до 70 мас.% гидроксиапатита. Гидроксиапатит образуется, когда в качестве легирующей примеси используется соединение, содержащее Р. В конкретных вариантах способа осуществления порошок по настоящему изобретению содержит от 5 до 20 мас.%, предпочтительно от 8 до 15% C-(A)-S-H в форме дефектного тоберморита и от 8 до 50 мас.%, более предпочтительно от 10 до 40%, более предпочтительно от 15 до 30% гидроксиапатита.
Как показано на фиг.9, добавление порошка, получаемого способом согласно изобретению, влечет за собой получение материалов на основе цемента, в частности цементных паст, с такими же хорошими характеристиками сжатия, как и при добавлении частиц NS, несколько лучше, чем при использовании частиц с NA и в значительной степени лучше, чем при добавлении частиц SF. Таким образом, способ по изобретению обеспечивает продукты, содержащие зародышеобразующие добавки, которые, по меньшей мере, столь же хороши или даже лучше, чем обычно используемые дополнительные цементирующие материалы и добавки для бетона, простым и промышленно масштабируемым способом, и по гораздо более низкой цене по сравнению с другими способами.
Количество суспензии, агломерированного сухого продукта, порошка или добавки согласно изобретению по отношению к материалу на основе цемента может варьироваться в широких пределах. Согласно одному варианту способа осуществления агломерированный сухой продукт, порошок или добавку по изобретению используют в диапазоне от 0,01 до 20 мас.% по отношению к материалу на основе цемента. В конкретных вариантах способа осуществления количество агломерированного сухого продукта, порошка или добавки по изобретению по отношению к материалу на основе цемента составляет от 0,05 до 15 мас.%, более предпочтительно от 0,5 до 10 мас.%, еще более предпочтительно от 1 до 8%, например 1,5, 2, 2,5, 3, 3,5, 4, 4,5, 5, 5,5, 6, 6,5, 7 или 7,5 мас.%.
В описании и формуле изобретения слова «составлять» и варианты этого слова не предназначены для исключения других технических характеристик, добавок, компонентов или стадий. Кроме того, слово «составлять» охватывает случай «состоящий из». Дополнительные объекты, преимущества и признаки изобретения станут очевидными для специалистов в данной области после изучения описания или могут быть изучены практикой изобретения. Следующие примеры и чертежи приведены в качестве иллюстрации, и они не предназначены для ограничения настоящего изобретения. Ссылочные позиции, относящиеся к чертежам и помещенные в круглые скобки в пункте формулы изобретения, предназначены исключительно для попытки увеличить разборчивость пункта формулы изобретения и не должны толковаться как ограничивающие объем пункта формулы изобретения. Кроме того, настоящее изобретение охватывает все возможные комбинации конкретных и предпочтительных вариантов способа осуществления, описанных здесь.
ПРИМЕРЫ
Чтобы проанализировать влияние легирующих элементов на производство продукта, содержащего зародышеобразующие добавки, в частности, C-(A)-S-H в виде дефектного тоберморита, был проведен ряд экспериментов.
Рентгенограммы во всех примерах были получены с использованием дифрактометра Phillips X'Pert (Эйндховен, Нидерланды) с использованием Ni-фильтрованного Cu Kα-излучения. Рентгенограмма продуктов, полученных в результате описанных гидротермальных обработок для нелегированных и легированных образцов, после фильтрации, сушки и разложения, представлена на фигурах с 1 по 8. Во всех случаях видно, что нелегированные образцы не дают никакого сигнала при 2Тета=7,8°, в то время как сигнал явно присутствует для легированных образцов. Этот пик является так называемым базальным пиком и является ярким признаком наличия тоберморитоподобных кристаллитов. Другие важные пики тоберморитоподобных кристаллитов, такие как 16,2°, 29°, 30°, 31,7° и 49,4°, также идентифицируются вертикальными линиями в панелях и подтверждают ключевую роль легирующего элемента в их внешнем виде.
2
4
7
2
2
5
Бура, используемая в примерах, была NaBO•10HO (чистая для анализа, Sigma Aldrich). Фосфор, содержащий легирующую примесь, используемый в примерах, был PO (чистый для анализа, Panreac).
Составы подвергали гидротермической обработке при различных температурах, эндогенном давлении, в автоклаве при непрерывном перемешивании. Время составляло 4 часа, если не указано иное. После гидротермической обработки полученную суспензию подвергали последующей обработке для получения порошка. Вкратце, суспензию сначала фильтровали под вакуумом при помощи воронки Бюхнера и фильтровальной бумаги. Полученное твердое вещество затем высушивали при температуре между 60 и 110°С. Наконец, объемное твердое вещество вручную дезинтегрировали ступкой и пестиком для получения тонкого порошка.
Пример 1 Влияние легирующих элементов.
Во всех случаях использовалась та же партия летучей золы и ацетиленовая суспензия известкового молока. Химический состав летучей золы, как определено путем химического анализа (CA) согласно испанского стандарта UNE-EN 196-2 и флуоресценции (FRX) показан в таблице 1.
Таблица 1
LOI
SiO<sub>2</sub>
Al<sub>2</sub>O<sub>3</sub>
Fe<sub>2</sub>O<sub>3</sub>
MgO
K<sub>2</sub>O
Na<sub>2</sub>O
CaO
SO<sub>3</sub>
% CA
5,86
50,34
24,9
4,83
1,81
1,58
0,55
5,89
0,29
% FRX
5,78
50,80
25,37
5,14
1,75
1,73
0,44
5,97
LOI=Потери при прокаливании
2
Ацетиленовое известковое молоко представляло собой богатую кальцием водную суспензию, вырабатываемую ацетиленовой промышленностью. Суспензия состояла из порландита (Ca(OH), содержащего небольшое количество диоксида кремния (<2 мас.%) и некоторых примесей, таких как Al, S (<0,7 мас.%), Fe, Mn и Sr (<0,1 мас.%)). Твердая фракция в суспензии составляла 33 мас.%.
Все составы подвергали гидротермической обработке при 200°С в течение 4 часов при непрерывном перемешивании и эндогенном давлении. Полученную суспензию дополнительно обрабатывали, как описано выше, для получения порошка.
(a) Влияние бора как легирующего элемента
Два образца были подготовлены и сравнены при помощи XRD. Оба нелегированных и легированных образца имели Ca/Si=2,2. Кроме того, легированные образцы легировали бурой в молярном отношении, так чтобы молярное отношение B/Si=0,172
Для нелегированного состава исходный материал соответствовал 107 г FA и 314 г ацетиленового известкового молока. Для легированных составов исходные вещества состоят из 91 г FA, 267 г ацетиленовой суспензии известкового молока и 12,73 г буры с тем, чтобы получить молярное отношение B/Si=0,172. В обоих случаях добавляли воду с учетом количества, уже присутствующего в суспензии, до достижения в сумме 1 литра.
Рентгенограмма продуктов, полученных в результате упомянутой обработки для нелегированных (нижняя панель) и легированных (верхняя панель) образцов, представлена на фиг. 1. Как можно видеть, нелегированный продукт не проявляет характерный пик при 2Тета около 7,8°, в то время как легированный продукт содержит указанный пик. Этот факт отражает важность В-легирующих примесей для стабилизации тобермонитоподобных структур при гидротермической обработке при 200°С.
(b) Влияние фосфора как легирующего элемента
2
5
Два образца были подготовлены и сравнены при помощи XRD. Оба нелегированных и легированных образца имели Ca/Si=2. Кроме того, легированные образцы легировали PO в молярном соотношении, так что молярное отношение P/Si=0,35.
2
5
Для нелегированного состава исходный материал соответствовал 107 г FA и 314 г ацетиленового известкового молока. Для легированных составов исходные материалы включали 96,3 г FA, 255,15 г ацетиленовой суспензии известкового молока и 20,06 г PO, чтобы получить молярное отношение P/Si=0,35. В обоих случаях добавляли воду с учетом количества, уже присутствующего в суспензии, до достижения в сумме 1 литра.
2
5
На фиг.2 показаны XRD продуктов без легирующих примесей (нижняя панель) и с легирующей примесью, содержащей фосфор: PO (верхняя панель). Как можно видеть, нелегированный продукт не проявляет характерного пика при 2Тета около 7,8°, в то время как легированный продукт его проявляет. Этот факт отражает важность Р для стабилизации тобермонитоподобных структур при гидротермической обработке при 200°С.
c) Влияние бора и серы в качестве легирующего элемента
Проанализирована возможность объединения различных легирующих элементов в одном и том же процессе реакции. С этой целью были подготовлены два образца. Первый образец, содержащий бор в качестве легирующего элемента в молярной пропорции В/Si=0,053, и второй, где кроме бора при той же молярной пропорции В/Si=0,053 добавляется серосодержащая легирующая примесь (гипс), в такой пропорции, чтобы представить молярное отношение S/Si=0,011.
2
4
В обоих составах использовали 107 г FA (химический состав, показанный в таблице 1) и 91,26 г чистой извести, и оба образца имели молярное отношение Ca/Si=2. Для композиций, содержащих только бор в качестве легирующей примеси, добавляли буру. Для состава с комбинацией бора и серы в качестве легирующих элементов добавление «легирования» состояло из 4,25 г буры и 2,45 г NaSO. Каждый препарат смешивали с 1 литром воды.
Рентгенограмма продуктов, полученных в результате обработки обоих образцов, представлена на фиг.3. Верхняя панель соответствует образцу, легированному бором, а нижняя - образцу, в котором использовалась комбинация легирующих элементов (бор и сера).
Как можно видеть, оба состава демонстрируют характерный сигнал базального пика (2Тета=7,8°), который указывает на присутствие тоберморитоподобного C-(A)-S-H, что замечательно ввиду низкой концентрации легирующих элементов. Это особенно актуально в случае с образцом, легированным только бором (В/Si=0,053). Также из фиг.3 можно сделать вывод, что добавление крошечного количества серы в качестве дополнительного легирующего элемента (S/Si=0,011) улучшает качество тоберморитоподобного C-(A)-S-H. Стоит отметить, что помимо небольшого заострения базального пика (2Тета=7,8°) другие пики, подобные тем, которые происходят при 2Тета=25° или 2Тета=26°, намного лучше определены.
Пример 2. Влияние легирующих элементов на термическую стабильность.
Как поясняется на фоне изобретения, термическая стабильность тоберморитоподобных структур снижается при увеличении гидротермической температуры и, в частности, достигает 120-140°С, что приводит к другим фазам без зародышеобразующей способности.
Чтобы проанализировать влияние легирующих элементов в пользу стабилизации кристаллитов типа C-(A)-S-H-тоберморита, был проведен ряд экспериментов. Различные гидротермальные температуры (165°C, 175°C, 200°C, 225°C и 250°C) были применены в гидротермальных процессах с другими условиями, как определено выше, для примера 1. Затем обрабатывали полученные суспензии, и порошки анализировали с помощью XRD. Набор экспериментов был проведен с использованием различных легирующих примесей.
Партию летучей золы и ацетиленовую суспензию известкового молока использовали в примере 1.
(a) Гидротермальные температуры 165°C, 175°C, 200°C
Оба нелегированных и легированных образца имели Ca/Si=2,2. Кроме того, легированные образцы легировали бором в молярном отношении, так чтобы молярное отношение B/Si=0,172.
Для нелегированного состава исходный материал соответствовал 107 г FA и 314 г ацетиленового известкового молока. Для легированных составов исходные вещества состояли из 91 г FA, 267 г ацетиленовой суспензии известкового молока и 12,73 г буры с тем, чтобы получить молярное отношение B/Si=0,172. В обоих случаях добавляли воду с учетом количества, уже присутствующего в суспензии, до достижения в сумме 1 литра.
Потом все составы были подвергнуты гидротермической обработке при разных температурах.
Рентгенограмма продуктов, полученных в результате упомянутых гидротермальных обработок для нелегированных и легированных образцов, представлена на фиг.1, фиг.4 и фиг.5 для гидротермических температур 200°C, 165°C и 175°C. Эти цифры показывают, что легированные образцы содержат тоберморитоподобные домены (базальный пик при 7,8°), тогда как нелегированные - нет. Полученные результаты подтверждают значимость легирующего элемента для стабилизации тоберморитоподобных структур при высоких температурах.
(b) Гидротермальные температуры 200°C, 225°C, 250°C
2
5
Оба нелегированных и легированных образца имели Ca/Si=2. Кроме того, легированные образцы легировали PO, молярное отношение P/Si составляло 0,35.
2
5
Для нелегированного состава исходный материал соответствовал 107 г FA и 314 г ацетиленового известкового молока. Для легированных составов исходные материалы включали 96,3 г FA, 255,15 г ацетиленовой суспензии известкового молока и 20,06 г PO, чтобы получить молярное отношение P/Si=0,35. В обоих случаях добавляли воду с учетом количества, уже присутствующего в суспензии, до достижения в сумме 1 литра.
Потом все составы были подвергнуты гидротермической обработке при разных температурах.
Рентгенограмма продуктов, полученных в результате упомянутых гидротермальных обработок, представленных на фиг.6, соответствует продуктам, получаемым в результате гидротермических температур 200°С (нелегированных и легированных), 225°С (легированных) и 250°С (легированных) соответственно.
Как видно, даже при 200°C нелегированные составы не дают никакого сигнала при 2Тета=7,8°, тогда как сигнал явно присутствует для легированных составов. Этот пик также хорошо заметен при более высоких температурах (225°C и 250°C), что подтверждает значимость легирующего элемента для стабилизации тоберморитоподобных структур при высоких температурах.
Пример 3: Влияние соотношения Ca/Si.
Для покрытия типичного молярного отношения Ca/Si, содержащегося в цементном геле C-(A)-S-H (обычно в диапазоне от 1,5 до 2,5), изучали три молярных соотношения Ca/Si; а именно Ca/Si=1,6, Ca/Si=2, Ca/Si=2,2.
Кроме того, образцы с Ca/Si=1,6 и Ca/Si=2,2 молярными отношениями были легированы бурой в количестве, так что молярное отношение B/Si=0,172.
Партия летучей золы и ацетиленовой суспензии известкового молока была такой же, как используемая в примере 1. Для нелегированного состава исходный материал соответствовал 107 г FA и 314 г ацетиленового известкового молока и (Ca/Si=2,2), 107 г FA и 254 г ацетиленового известкового молока (Ca/Si=1,6).
Для легированных составов исходные вещества включали 91 г FA и 190 г ацетиленового известкового молока для случая Ca/Si=1,6 и 91 г FA и 267 г ацетиленовой суспензии известкового молока для случая Ca/Si=2,2. В обоих случаях исходные материалы были смешаны с 12,73 г буры, чтобы молярное соотношение составило B/Si=0,172. В обоих случаях добавляли воду с учетом количества, уже присутствующего в суспензии, до достижения в сумме 1 литра.
После этого все составы подвергали той же гидротермальной обработке при 200°C в течение 4 часов с эндогенным давлением и перемешиванием. Полученный раствор был дополнительно обработан для получения порошка, как определено выше.
Рентгенограмма продуктов для нелегированных и легированных образцов с Ca/Si=2,2 и Ca/Si=1,6 показаны на фиг. 1 и фиг. 7. Как видно на фиг. 7, при самом низком соотношении C/S (C/S=1,6) нелегированный образец представляет небольшой выступ примерно при 7°-8°, что указывает на наличие неопределенного тоберморитового домена. Эти результаты ожидались, так как даже при этом низком соотношении C/S образование тоберморитоподобных структур затруднительно при температурах выше 120°C-140°C. Добавление незначительного содержания B (верхняя панель) стабилизирует кристаллическую структуру тоберморита и сигнал базального пика в значительной степени усиливается. Случай C/S=2,2 и T= 200°С (фиг. 1) является худшим сценарием появления тоберморитоподобных доменов, когда отсутствует легирующая примесь. На самом деле, в рентгенограмме нелегированного образца не замечен никакой тоберморитоподобный домен (фиг. 1 снизу). Напротив, как обсуждалось ранее, присутствие небольших количеств В способно стабилизировать тоберморитовую фазу при высоких температурах, так как это отражено на фиг. 1, поскольку появление пика около 7,8° - является ярким признаком торбеморитов.
Пример 4 Влияние различных исходных материалов.
Были приготовлены и сравнены с помощью XRD два образца с Са/Si=2, один с легирующей примесью, один без легирующей примеси. В обоих случаях использовалась та же партия измельченного стекла и извести. Химический состав молотого стекла как определено флуоресценцией (FRX) показан в таблице 2.
Таблица 2
LOI
SiO<sub>2</sub>
Al<sub>2</sub>O<sub>3</sub>
Fe<sub>2</sub>O<sub>3</sub>
MgO
K<sub>2</sub>O
Na<sub>2</sub>O
CaO
SO<sub>3</sub>
% FRX
0,28
70,49
1,83
0,53
2,53
0,81
12,06
9,78
0,05
LOI=Потери при прокаливании
Для нелегированного состава исходный материал соответствовал 67,63 г измельченного стекла и 82,37 г извести.
2
5
Для легированного состава исходные материалы составляли 67,63 г измельченного стекла, 82,37 г извести и 20,06 г PO (т.е. Ca/Si=2, P/Si=0,35). В обоих случаях был добавлен 1 литр воды.
После этого оба состава подвергались одинаковой стандартной обработке (при 200°С в автоклаве).
Рентгенограмма продукта в результате упомянутой гидротермической обработки дает сигнал при 2Тета=7,8° (фиг. 8). Этот пик является так называемым базальным пиком и является ярким признаком наличия тоберморитоподобных кристаллитов. Поскольку содержание Al в исходных материалах очень низкое, полученный продукт содержит в основном C-S-H в виде дефектного тоберморита (нет замещений Al в структуре C-S-H). Другие важные тоберморитовые пики, подобные тем, что у 17°, 29°, 31° и 50°, также показаны стрелками и подтверждают ключевую роль легирующего элемента в их внешнем виде.
Пример 5
Этот пример иллюстрирует важность влияния легирующей примеси на зародышеобразующие способности конечного продукта, и как это влияет на ранние механические свойства материала на основе цемента в состоянии цементной пасты.
С этой целью были подготовлены пять разновидностей цементных паст одинаковым образом. Они были получены из 52,5-R цементов с соотношением вода-цемент 0,35 и с добавлением 6 мас.% порошка, полученного в соответствии с изобретением.
Единственное различие между цементными пастами состояло в путях синтеза, используемого при получении порошка, так как один не включает никакой легирующей примеси во время его производства, тогда как второй включает легирующую примесь.
2
Использованные легированные и нелегированные порошки были изготовлены в соответствии с примерами 1(а) и 3. Один комплект образцов без порошков, содержащий зародышеобразующие добавки дополнительно был подготовлен для сравнения. После смешивания цементные пасты были отлиты в формы в виде призмы (1 см х 1 см х 6 см), уплотнены вибрацией и хранились в течение одного дня в климатической камере при температуре 21±2°С и >90% влажности. Впоследствии их извлекали из формы и выдерживали в течение еще одного дня в насыщенном растворе Ca(OH). Позднее прочность на сжатие образцов измеряли с использованием прибора Tester Ibertest Press. В Таблице 3 сравнивается ранняя прочность на сжатие четырех цементных паст. Как видно из таблицы 3, использование легирующих примесей в способе изобретения для приготовления порошка, содержащего зародышеобразующие добавки, заметно улучшает зародышеобразующую способность порошка согласно изобретению.
Таблица 3 Сравнительные примеры
Эффект легирующей примеси
Прочность на сжатие (МПа) - 1 день
Сравнительный
28,62 (±2) МПа
порошок, полученный без легирующих примесей ([CaO]/[SiO<sub>2</sub> ]=2,2 и B/Si=0
29,41 (±3) МПа
порошок, полученный без легирующих примесей ([CaO]/[SiO<sub>2</sub>]=1,6 и B/Si=0
30,16 (±2) МПа
порошок, полученный с помощью легирующей примеси([CaO]/[SiO<sub>2</sub> ]=2,2 и B/Si=0,172)
32,27 (±2) МПа
порошок, полученный с помощью легирующей примеси([CaO]/[SiO<sub>2</sub> ]=1,6 и B/Si=0,172)
36,42 (±2) МПа
Пример 6
Сравнительный пример: использование порошка по изобретению в качестве отвердителя по сравнению с другими обычно используемыми SCM.
На фигуре 9 показано увеличение прочности на сжатие (относительно простой цементной пасты) для цементных паст, составленных с соотношением вода-цемент 0,35 и 2 мас.% добавок и отвержденным в течение 7 дней.
Цемент соответствовал обычным портландцементам 52,5 R, в то время как добавки соответствовали частицам нанокремнезема (NS), частицам наноглинозема (NA), микрокремнезему или микросиликату (MS) и порошку, содержащему C-H-S в виде дефектного тоберморита по настоящему изобретению (полученного в соответствии с примером 1а).
2
После смешивания цементные пасты были отлиты в формы в виде призмы (1 см х 1 см х 6 см), уплотнены вибрацией и хранились в климатической камере в течение 1 дня при температуре 21 ± 2°С и> 90% влажности. После этого образцы извлекали из формы и хранили в течение 7 дней в насыщенном растворе Ca(OH). Позднее прочность на сжатие образцов измеряли с использованием прибора Tester Ibertest Press. Как видно из фиг.9, добавление продукта, содержащего C-(A)-S-H в форме дефектного тоберморита по изобретению, влечет за собой получение цементных паст с сжимающими свойствами, столь же хорошими, как показанные с частицами NS, слегка лучше, чем с добавками NA и в значительной степени лучше, чем с добавками MS.
Пример 7
Этот пример иллюстрирует характеристику продукта, полученного способом по настоящему изобретению.
Количественный фазовый анализ Rietveld (RQPA) использовался для количественного определения количества каждой кристаллической фазы наряду с процентом аморфного материала, присутствующего в продуктах, полученных способом по изобретению, как показано в приведенных выше примерах. С этой целью образцы были смешаны в известных пропорциях со стандартизованными образцами кварца и уточнением, реализованным в программном пакете PANalytical HigScore Plus (HSP). Аморфное содержание было определено в соответствии с процедурой, описанной у Suherland и др., Powder Diffraction, 2002, том. 17, стр. 178. Фазы с содержанием менее 1% являются затруднительными для точного определения, поэтому их следует рассматривать как следы.
В качестве иллюстративных случаев в Таблице 4 показан RQPA нелегированного продукта, полученного в примере 1 (a) (Ca/Si=2,2), продукта, легированного P, полученного в примере 2 (Ca/Si=2; P/Si=0,35) и B-легированного продукта, полученного в примере 1 (b) (Ca/Si=2,2; B/Si=0,172).
Таблица 4 RQPA анализ продуктов, полученных в процессе изобретения
Фаза
Нелегированная(Ca/Si=2,2)
P-легированная(Ca/Si=2, P/Si=0,35)
B-легированная(Ca/Si=2,2,B/Si=0,172)
Кальцит
2,4 ± 0,3
0,5*
2,4 ± 0,3
α-дикальция силикат гидрат (C<sub>2</sub>HS)
21,1 ± 0,6
Портландит
0,4*
0,5*
4,4 ± 0,4
Катоит
52,1 ± 0,9
24,2 ± 0,9
37,5 ± 0,9
Кварц
2,1 ± 0,4
Тоберморит
12,6 ± 0,6
27,2 ± 0,9
Гидроксиапатит
28,5 ± 0,7
Граттаролаит
1,7 ± 0,6
1,9 ± 0,5
Периклаз
0,7*
Аморфные
23,9 ± 0,9
29,8 ± 0,9
25,8 ± 0,9
2
Можно заметить, что только продукты, полученные при использовании легирующих примесей, содержат C-(A)-S-H в виде дефектного тоберморита, который является фазой, обеспечивающей высокую зародышеобразующую способность. Кроме того продукт, полученный с помощью P, как легирующей примеси содержит гидроксиапатит. Эта фаза также обеспечивает высокую зародышеобразующую способность и, следовательно, также является хорошей зародышеобразующей добавкой. Нелегированный продукт не содержит ни одной из этих фаз (тоберморитподобного C-(A)-S-H или гидроксиапатита). Вместо этого нелегированный продукт содержит α-дикальция силикат гидрат (CHS), который имеет гораздо меньшую зародышеобразующую способность.
Для того, чтобы определить его структуру по сравнению с цементирующим гелем C-(A)-S-H, дополнительно была охарактеризована тоберморитовая фаза C-(A)-S-H, содержащаяся в вышеуказанных продуктах.
Значительная часть существующих знаний о наноструктуре цементирующего геля C-(A)-S-H получена из структурных сравнений с кристаллическими гидратами силиката кальция. На самом деле, до сих пор было предложено несколько моделей, которые выстраивают структурные аналогии с тоберморитом. Из этих моделей гели C-(A)-S-H можно приблизительно рассматривать как слоистые структуры, в которых листы оксида кальция оснащены ребрами с обеих сторон с силикатными цепями, а свободные ионы кальция и молекулы воды присутствуют в межслоевом пространстве.
2
Однако экспериментально установлено, что если структура геля C-(A)-S-H фактически состоит из фрагментов тоберморита, эти компоненты должны проявлять множественные дефекты и неоднородности. Фактически, гель C-(A)-S-H можно рассматривать как дефектный тоберморит, образованный отсутствием мостиковых тетраэдров, отсутствием целых сегментов силикатных цепей или включением крошечных сред Ca(OH). В экспериментах 29Si ЯМР-спектров для пиков обычно используется номенклатура Qn. Qn - химический сдвиг атома кремния, связанный с n мостиковыми атомами кислорода. Поэтому дефектные тоберморитовые фрагменты геля C-S-H можно объяснить с точки зрения появления сайтов Q1. Сайты Q1 являются конечными сайтами (см. фиг. 10) и, следовательно, являются отпечатком конечной длины силикатной цепи. В общем случае, средняя длина цепи (MCL) силикатных цепей может быть оценена по формуле MCL=2 (Q1+Q2+Q3)/Q1. Идеальный кристалл тоберморита будет иметь бесконечную MCL, поскольку он имеет только Q2 и Q3-сайты.
В таблице 5 показана MCL фазы тоберморита, содержащейся в легированных P и B продуктах из таблицы 4. Для сравнения, MCL идеального и синтезированного тоберморита (синтетический тоберморит) также включена в таблицу.
Таблица 5. MCL C-(A)-S-H тоберморита, рассмотренного в соответствии с настоящим изобретением.
ИдеальныйТоберморит
цементирующий C-(А)-S-H гель
P-легированная(Ca/Si=2, P/Si=0,35)
B-легированная(Ca/Si=2,2,B/Si=0,172)
MCL
бесконечность
2-14<sup>1</sup>
11,06
8,21
1
F. Puertas и др. Journal of the European Ceramic Society, 2011, том. 31, стр. 2043
Можно заметить, что тоберморит, содержащийся в вышеуказанных продуктах, по сравнению с идеальным тоберморитом, а также с тоберморитподобными структурами, содержащимися в цементирующих гелях C-(A)-S-H, имеет высокое структурное сходство с цементирующим C-(A)-S-H. В настоящих изобретениях считают, что данный способ, таким образом, дает C-(A)-S-H в виде дефектного тоберморита, который похож на цементирующий гель C-(A)-S-H. Это сходство является причиной того, что полученный продукт демонстрирует особенно высокую зародышеобразующую способность, значительно превышающую зародышеобразующую способность синтетического тоберморита. Таким образом, продукты, полученные настоящим способом, могут рассматриваться как содержащие C-(A)-S-H в виде дефектного тоберморита, используемого в качестве ускорителя упрочнения или зародышеобразующей добавки для бетона или других материалов на основе цемента.
ССЫЛКИ, ПРИВЕДЕННЫЕ В ПРИЛОЖЕНИИ
S. Chandra and H. Bergqvist, Proc. Int. Congr. Chem. Cem. 1997, том 3, 3ii106, 6pp
Thomas и. др., J. Phys. Chem. C 2009 г, том 113, стр. 4327-4334
Hubler и др., Cement and Concrete Research 2011, том. 41, стр. 842-846
Baltakys и др, Materials Science-Poland 2009, том. 27, №4/1
WO2010/026155
WO2014/183846
Guerrero и др. J. Am. Ceram. Soс. 2005, т. 88, стр. 1845-1853
Suherland и др, Powder Diffraction, 2002, том. 17, стр. 178.
F. Puertas и др. Journal of the European Ceramic Society, 2011, том. 31, стр. 2043.